【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
約０．２０ｄＬ／ｇ〜約０．４５ｄＬ／ｇまたは約０．２０ｄＬ／ｇ〜約０．４０ｄＬ／ｇまたは約０．２５〜約０．３５ｄＬ／ｇの範囲内の内部粘度を有する、円柱状粒子形状のポリエステルを製造するための方法であって、
重合条件下で、テレフタル酸、２，６−ナフタレンジカルボン酸、前記酸の低級エステル、または前記酸の酸クロリドを、エチレングリコールまたは１，４−ブタンジオールと接触させて、溶融ポリマーを形成する工程；
前記溶融ポリマーを、ダイプレートを通過させて押し出して、ストランドにする工程；
前記溶融ストランドを、約４インチ未満のエアギャップを通過させてウォータースライドの上へ送る工程；
前記ストランドを、冷却媒体を用いて急冷する工程；および
前記ストランドをペレット化して、実質的に均一な円柱状の粒子を形成する工程
を含み、
前記粒子が、約０．５ｍｍ〜約１０ｍｍ、または約１ｍｍ〜約５ｍｍ、または約２ｍｍ〜約３ｍｍの範囲内の平均直径を有し；そして前記粒子が、約０．５〜約１０ｍｍ、または約１ｍｍ〜約５ｍｍ、または約２．５ｍｍ〜約３．５ｍｍの範囲内の平均長さを有することを特徴とする方法。
【請求項２】
ポリ（エチレンテレフタレート）、ポリ（１，４−ブチレンテレフタレート）、ポリ（エチレン２，６−ナフタレンジカルボキシレート）、およびポリ（１，４−ブチレン２，６−ナフタレンジカルボキシレート）よりなる群から選択されるポリエステルから形成される円柱状の粒子であって、前記ポリエステルが約０．２０ｄＬ／ｇ〜約０．４５ｄＬ／ｇの範囲内の固有粘度を有し、ここで前記粒子が、
重合条件下で、テレフタル酸、２，６−ナフタレンジカルボン酸、または前記酸の低級エステルを、エチレングリコールまたは１，４−ブタンジオールと接触させて、溶融ポリエステルを形成する工程；
前記溶融ポリエステルを、ダイプレートを通過させて押し出して、ストランドにする工程；
前記溶融ストランドを、約４インチ未満のエアギャップを通過させてウォータースライドの上へ送る工程；
前記ストランドを、水を用いて急冷する工程；および
前記ストランドをペレット化して、円柱状粒子を形成する工程
によって形成され、
前記粒子が、約０．５ｍｍ〜約１０ｍｍ、または約１ｍｍ〜約５ｍｍ、または約２ｍｍ〜約３ｍｍの範囲内の直径と、約０．５〜約１０ｍｍ、または約１ｍｍ〜約５ｍｍ、または約２．５ｍｍ〜約３．５ｍｍの範囲内の長さを有することを特徴とする円柱状粒子。
【請求項３】
前記接触工程が、多官能性分岐剤の存在下で実施され、前記多官能性分岐剤が好ましくは、１，２，４−ベンゼントリカルボン酸（トリメリット酸）；トリメチル−１，２，４−ベンゼントリカルボキシレート；トリス（２−ヒドロキシエチル）−１，２，４−ベンゼントリカルボキシレート；トリメチル−１，２，４−ベンゼントリカルボキシレート、１，２，４−ベンゼントリカルボン酸無水物（無水トリメリット酸）；１，３，５−ベンゼントリカルボン酸；１，２，４，５−ベンゼンテトラカルボン酸（ピロメリット酸）；１，２，４，５−ベンゼンテトラカルボン酸二無水物（無水ピロメリット酸）；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール、２−（ヒドロキシメチル）−１，３−プロパンジオール、２，２−ビス（ヒドロキシメチル）プロピオン酸；または三量体酸を含むことを特徴とする請求項２に記載の粒子。
【請求項４】
ポリ（エチレンテレフタレート）、ポリ（１，４−ブチレンテレフタレート）、ポリ（エチレン２，６−ナフタレンジカルボキシレート）、またはポリ（１，４−ブチレン２，６−ナフタレンジカルボキシレート）であり、約０．４５ｄＬ／ｇ以下の固有粘度、約０．５ｍｍ〜約１０ｍｍ、または約１ｍｍ〜約５ｍｍ、または約２ｍｍ〜約３ｍｍの範囲内の直径、および、約０．５〜約１０ｍｍ、または約１ｍｍ〜約５ｍｍ、または約２．５ｍｍ〜約３．５ｍｍの範囲内の長さを有するポリエステルから本質的になることを特徴とする円柱状粒子。
【請求項５】
前記ポリエステルがポリ（エチレンテレフタレート）であって、約０．２５ｄＬ／ｇ〜約０．３５ｄＬ／ｇの範囲内の固有粘度を有することを特徴とする請求項２、３または４に記載の粒子。
【手続補正２】
【補正対象書類名】明細書
【補正対象項目名】００４０
【補正方法】変更
【補正の内容】
【００４０】
そのポリマーの内部粘度を上述のようにして試験すると、０．２９ｄＬ／ｇのＩＶを有していることがわかった。
本発明は、特許請求の範囲に記載された発明に加え、以下の発明も包含する。
（１）  約０．２０ｄＬ／ｇ〜約０．４５ｄＬ／ｇの範囲内の内部粘度を有する円柱状粒子形状のポリマーを製造するための方法であって、
テレフタル酸、２，６−ナフタレンジカルボン酸、ならびにそれらの低級エステルおよび酸クロリドよりなる群から選択される１種の芳香族化合物を提供する工程；
重合条件下で、前記芳香族化合物を、エチレングリコールおよび１，４−ブタンジオールよりなる群から選択される１種の脂肪族ジオールと接触させて、前記芳香族ジカルボン酸を前記脂肪族ジオールと共重合して、溶融ポリマーを形成する工程；
前記溶融ポリマーを、ダイプレートを通過させて押し出して、ストランドにする工程；
前記溶融ストランドを、約４インチ未満のエアギャップを通過させてウォータースライドの上へ送る工程；
前記ストランドを、冷却媒体を用いて急冷する工程；および
前記ストランドをペレット化して、円柱状の粒子を形成する工程
を含むことを特徴とする方法。
（２）  前記内部粘度が、約０．２０〜約０．４０ｄＬ／ｇの範囲にあることを特徴とする（１）に記載の方法。
（３）  前記内部粘度が、約０．２５〜約０．３５ｄＬ／ｇの範囲にあることを特徴とする（１）に記載の方法。
（４）  前記粒子が、約０．５ｍｍ〜約１０ｍｍの範囲内の平均直径を有することを特徴とする（１）に記載の方法。
（５）  前記粒子が、約１ｍｍ〜約５ｍｍの範囲内の平均直径を有することを特徴とする（１）に記載の方法。
（６）  前記粒子が、約２ｍｍ〜約３ｍｍの範囲内の平均直径を有することを特徴とする（１）に記載の方法。
（７）  前記粒子が、約０．５〜約１０ｍｍの範囲内の平均長さを有することを特徴とする（１）に記載の方法。
（８）  前記粒子が、約１ｍｍ〜約５ｍｍの範囲内の平均長さを有することを特徴とする（１）に記載の方法。
（９）  前記粒子が、約２．５ｍｍ〜約３．５ｍｍの範囲内の平均長さを有することを特徴とする（１）に記載の方法。
（１０）  前記ペレットが実質的に均一であることを特徴とする（１）に記載の方法。
（１１）  前記方法が、多官能性分岐剤の存在下で実施されることを特徴とする（１）に記載の方法。
（１２）  前記多官能性分岐剤が、１，２，４−ベンゼントリカルボン酸（トリメリット酸）；トリメチル−１，２，４−ベンゼントリカルボキシレート；トリス（２−ヒドロキシエチル）−１，２，４−ベンゼントリカルボキシレート；トリメチル−１，２，４−ベンゼントリカルボキシレート、１，２，４−ベンゼントリカルボン酸無水物（無水トリメリット酸）；１，３，５−ベンゼントリカルボン酸；１，２，４，５−ベンゼンテトラカルボン酸（ピロメリット酸）；１，２，４，５−ベンゼンテトラカルボン酸二無水物（無水ピロメリット酸）；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール、２−（ヒドロキシメチル）−１，３−プロパンジオール、２，２−ビス（ヒドロキシメチル）プロピオン酸；三量体酸よりなる群から選択されることを特徴とする（１１）に記載の方法。
（１３）  前記方法が、触媒の存在下で実施されることを特徴とする（１）に記載の方法。
（１４）  前記触媒が、Ｌｉ、Ｃａ、Ｍｇ、Ｍｎ、Ｚｎ、Ｐｂ、Ｓｂ、Ｓｎ、Ｇｅ、およびＴｉの塩、酸化物またはグリコール付加物よりなる群から選択されることを特徴とする（１３）に記載の方法。
（１５）  前記触媒が酢酸塩であることを特徴とする（１４）に記載の方法。
（１６）  前記方法が、２３０℃〜約３００℃の範囲内の温度で実施されることを特徴とする（１）に記載の方法。
（１７）  前記方法が、２５０℃〜２９５℃の範囲内の温度で実施されることを特徴とする（１）に記載の方法。
（１８）  前記ポリマーがポリ（エチレンテレフタレート）であることを特徴とする（１）に記載の方法。
（１９）  ポリ（エチレンテレフタレート）、ポリ（１，４−ブチレンテレフタレート）、ポリ（エチレン２，６−ナフタレンジカルボキシレート）、およびポリ（１，４−ブチレン２，６−ナフタレンジカルボキシレート）よりなる群から選択されるポリエステルから形成される円柱状粒子であって、前記ポリエステルが約０．２０ｄＬ／ｇ〜約０．４５ｄＬ／ｇの範囲内の固有粘度を有し、ここで前記粒子が、
テレフタル酸、２，６−ナフタレンジカルボン酸、およびそれらの低級エステルよりなる群から選択される１種の芳香族化合物を提供する工程；
重合条件下で、前記芳香族化合物を、エチレングリコールおよび１，４−ブタンジオールよりなる群から選択される１種の脂肪族ジオールと接触させて、前記芳香族ジカルボン酸を前記脂肪族ジオールと共重合して、溶融ポリエステルを形成する工程；
前記溶融ポリエステルを、ダイプレートを通過させて押し出して、ストランドにする工程；
前記溶融ストランドを、約４インチ未満のエアギャップを通過させてウォータースライドの上へ送る工程；
前記ストランドを、水を用いて急冷する工程；および
前記ストランドをペレット化して、円柱状粒子を形成する工程
によって形成されることを特徴とする円柱状粒子。
（２０）  約０．５ｍｍ〜約１０ｍｍの範囲内の直径を有することを特徴とする（１９）に記載の粒子。
（２１）  約１ｍｍ〜約５ｍｍの範囲内の直径を有することを特徴とする（１９）に記載の粒子。
（２２）  約２ｍｍ〜約３ｍｍの範囲内の直径を有することを特徴とする（１９）に記載の粒子。
（２３）  約０．５〜約１０ｍｍの範囲内の長さを有することを特徴とする（１９）に記載の粒子。
（２４）  約１ｍｍ〜約５ｍｍの範囲内の長さを有することを特徴とする（１９）に記載の粒子。
（２５）  約２．５ｍｍ〜約３．５ｍｍの範囲内の長さを有することを特徴とする（１９）に記載の粒子。
（２６）  前記ポリエステルがポリ（エチレンテレフタレート）であることを特徴とする（１９）に記載の粒子。
（２７）  前記ポリエステルが、約０．２５ｄＬ／ｇ〜約０．３５ｄＬ／ｇの範囲内の固有粘度を有することを特徴とする（１９）に記載の粒子。
（２８）  前記方法が、多官能性分岐剤の存在下で実施されることを特徴とする（１９）に記載の粒子。
（２９）  前記多官能性分岐剤が、１，２，４−ベンゼントリカルボン酸（トリメリット酸）；トリメチル−１，２，４−ベンゼントリカルボキシレート；トリス（２−ヒドロキシエチル）−１，２，４−ベンゼントリカルボキシレート；トリメチル−１，２，４−ベンゼントリカルボキシレート、１，２，４−ベンゼントリカルボン酸無水物（無水トリメリット酸）；１，３，５−ベンゼントリカルボン酸；１，２，４，５−ベンゼンテトラカルボン酸（ピロメリット酸）；１，２，４，５−ベンゼンテトラカルボン酸二無水物（無水ピロメリット酸）；３，３’，４，４’−ベンゾフェノンテトラカルボン酸二無水物；１，４，５，８−ナフタレンテトラカルボン酸二無水物；クエン酸；テトラヒドロフラン−２，３，４，５−テトラカルボン酸；１，３，５−シクロヘキサントリカルボン酸；ペンタエリスリトール、２−（ヒドロキシメチル）−１，３−プロパンジオール、２，２−ビス（ヒドロキシメチル）プロピオン酸；三量体酸よりなる群から選択されることを特徴とする（１９）に記載の粒子。
（３０）  前記方法が、触媒の存在下で実施されることを特徴とする（１９）に記載の粒子。
（３１）
前記触媒が、Ｌｉ、Ｃａ、Ｍｇ、Ｍｎ、Ｚｎ、Ｐｂ、Ｓｂ、Ｓｎ、Ｇｅ、およびＴｉの塩、酸化物、またはグリコール付加物よりなる群から選択されることを特徴とする（１９）に記載の粒子。
（３２）  前記触媒が酢酸塩であることを特徴とする（１９）に記載の粒子。
（３３）  前記方法が、２３０℃〜約３００℃の範囲内の温度で実施されることを特徴とする（１９）に記載の粒子。
（３４）  前記方法が、２５０℃〜２９５℃の範囲内の温度で実施されることを特徴とする（１９）に記載の粒子。
（３５）  前記ポリマーがポリ（エチレンテレフタレート）であることを特徴とする（１９）に記載の粒子。
（３６）  ポリ（エチレンテレフタレート）、ポリ（１，４−ブチレンテレフタレート）、ポリ（エチレン２，６−ナフタレンジカルボキシレート）、およびポリ（１，４−ブチレン２，６−ナフタレンジカルボキシレート）よりなる群から選択されるポリエステルから本質的になる円柱状粒子であって、前記ポリエステルが、約０．４５ｄＬ／ｇ以下の固有粘度を有し、約０．５ｍｍ〜約１０ｍｍの範囲内の直径、および約０．５〜約１０ｍｍの範囲内の長さであることを特徴とする円柱状粒子。
（３７）  約１ｍｍ〜約５ｍｍの範囲内の直径を有することを特徴とする（３６）に記載の粒子。
（３８）  約２ｍｍ〜約３ｍｍの範囲内の直径を有することを特徴とする（３６）に記載の粒子。
（３９）  約１ｍｍ〜約５ｍｍの範囲内の長さを有することを特徴とする（３６）に記載の粒子。
（４０）  約２．５ｍｍ〜約３．５ｍｍの範囲内の長さを有することを特徴とする（３６）に記載の粒子。
（４１）  前記ポリエステルがポリ（エチレンテレフタレート）であることを特徴とする（３６）に記載の粒子。
（４２）  前記ポリエステルが、約０．２５ｄＬ／ｇ〜約０．３５ｄＬ／ｇの範囲内の固有粘度を有することを特徴とする（３６）に記載の粒子。